(57)【要約】      （修正有）【課題】第１の課題は、中空糸膜を内蔵する中空糸膜モジュールの製造において、ポッティング材が注入ノズル内で詰まることを減少させることである。第２の課題は、遠心ポッティング時に高遠心力を付与することで生じる中空糸膜の糸折れ、糸乱れを低減して中空糸膜損傷を防止することにある。第３の課題は、中空糸膜束の充填率が高いモジュールの生産においても、ポッティング材が十分に膜間等に浸透し、かつ注入、遠心に時間を要することのない、効率的な中空糸膜モジュールの製造方法及びかかる方法によって生産された中空糸膜モジュールを提供することにある。【解決手段】長さ２００ｍｍ以上３５０ｍｍ以下のケースに乾燥した中空糸膜を挿入して、混合粘度が１０００ｍＰａ・ｓ以下でかつゲル化時間が７分未満であるポッティング材を使用して遠心ポッティング法により中空糸膜端部を固定する中空糸膜モジュールの製造方法。【選択図】なし【特許請求の範囲】
【請求項１】
混合粘度が１０００ｍＰａ・ｓ以下でかつゲル化時間が７分未満であるポッティング材により内蔵される中空糸膜両端部が固定されたことを特徴とする中空糸膜モジュール。
【請求項２】
内部に液体が充填されていないことを特徴とする請求項１に記載の中空糸膜モジュール。
【請求項３】
中空糸膜の素材がポリスルホン及びポリビニルピロリドンを含むことを特徴とする請求項１または２に記載の中空糸膜モジュール。
【請求項４】
中空糸膜中のポリビニルピロリドンの含有量が１．５重量％以上６重量％以下であることを特徴とする請求項１〜３のいずれかに記載の中空糸膜モジュール。
【請求項５】
中空糸膜の充填率が６０％以上７０％以下であることを特徴とする請求項１〜４のいずれかに記載の中空糸膜モジュール。
【請求項６】
該ポッティング材の素材がポリウレタン接着剤を含むことを特徴とする請求項１〜５のいずれかに記載の中空糸膜モジュール。
【請求項７】
長さ２００ｍｍ以上３５０ｍｍ以下のケースに乾燥した中空糸膜を挿入して、混合粘度が１０００ｍＰａ・ｓ以下でかつゲル化時間が７分未満であるポッティング材を使用して遠心ポッティング法により中空糸膜端部を固定することを特徴とする中空糸膜モジュールの製造方法。
【請求項８】
該遠心ポッティング法において、遠心回転数が４００ｒｐｍ以上１０００ｒｐｍ未満でかつ遠心時間が７分以上１０分未満であることを特徴とする請求項７に記載の中空糸膜モジュールの製造方法。
【請求項９】
該ポッティング材注入容器からケースへの注入速度が４．０ｇ／ｓｅｃ以上１０．０ｇ／ｓｅｃ以下であることを特徴とする請求項７または８に記載の中空糸膜モジュールの製造方法。
【請求項１０】
該遠心回転中の雰囲気温度が４０℃以上であることを特徴とする請求項７〜９のいずれかに記載の中空糸膜モジュールの製造方法。
【請求項１１】
該ポッティング材注入容器を再使用することを特徴とする請求項７〜１０のいずれかに記載の中空糸膜モジュールの製造方法。
【請求項１２】
中空糸膜の素材がポリスルホン及びポリビニルピロリドンを含むことを特徴とする請求項７〜１１のいずれかに記載の中空糸膜モジュールの製造方法。
【請求項１３】
該ポッティング材の素材がポリウレタン接着剤を含むことを特徴とする請求項７〜１２のいずれかに記載の中空糸膜モジュールの製造方法。
【発明の詳細な説明】
【技術分野】
【０００１】
本発明は、人工透析、血液濾過に必要な血液処理器、浄水器等に用いられる中空糸膜モジュールの製造方法に関するものである。
【背景技術】
【０００２】
中空糸膜モジュールは、液体中の物質の濾過、透析等の処理を行う上で、単位容積当たりの有効膜面積が大きくスペース効率に優れ、これまで精密濾過、限外濾過等の水処理関係、窒素、酸素、水素等のガス分離関係、薬品関係、バイオ関係等多くの分野で使用されており、とりわけ血液透析、血液濾過等の血液処理器として好適に利用されている。
【０００３】
中空糸膜モジュールの製造においては、筒状ケース内に中空糸膜束を挿入し、両端にキャップを取り付け、筒状ケースを、その長手方向の中央を通り、その長手方向に直交する回転軸を中心として遠心回転させつつ、筒状ケースの両端部付近からポッティング材を注入し、遠心力によって両端部に移動させ、固化することで中空糸膜束を固定する（遠心ポッティング法）。かかる遠心ポッティング法において、従来のポッティング材では、ケースの長さが２００ｍｍのものに対して、遠心回転数を１０００ｒｐｍ以上として遠心させることを必要としていた（特許文献１）。なお、ここで言うポッティング材とは、主剤及び硬化剤（もしくはこれらに相当する成分）を含むものであり、ポリウレタン接着剤等の硬化性樹脂を含むものを意味する。ポリウレタン接着剤は、イソシアネート基を有する化合物の含まれる主剤とポリオールの含まれる硬化剤とを所定の割合で混合することにより、硬化するものである。
【０００４】
ポッティング材を注入する方法はいくつか知られているが、その内の一つが、筒状ケースの両端部付近の側方にある、透析液等の処理液体の導入・排出に用いられるノズル（注入口）を介して注入する方法である。この方法は、チューブ等であらためてポッティング材の注入経路を作製する必要がないため、一般的に行われている。従来、この遠心ポッティングの方法としては、（１）筒状ケースの注入口にポッティング材注入ノズルを挿入して、液状のポッティング材を筒状ケース内に注入しつつ、ケースに遠心力を付与し「ポッティング材が硬化した後に」ノズルを取り外す方法及び（２）筒状ケースに遠心力を付与しつつノズルよりポッティング材を注入して「ポッティング材が硬化しない間に」ノズルを外し、しかる後遠心力を付与し、ポッティング材を移動、硬化させる方法のいずれかがとられている。しかしながら、かかる従来の方法の第１の問題点として、前者（１）の方法では、ノズル内外壁に硬化したポッティング材が付着するため、交換のための多数の注入ノズルを必要とし、さらにノズル内で硬化したポッティング材がノズル詰まりを生じることがあり、連続化が不可能となる問題がある。また、後者（２）の方法は、ノズルが少なくてすみ、連続化が可能であるが、ノズルを出し入れする際に注入口の内外壁にポッティング材が付着し、そのまま硬化して筒状ケースや注入口を汚染するという問題がある。このため、アダプターを介して、ポッティング材を注入するという方法が開示されている（特許文献１）が、アダプターを挿入する工程が新たに必要であり、またアダプター自体のコストが問題となっている。
【０００５】
また、従来の遠心ポッティング方法の第２の問題点として、遠心回転数が高いため、高遠心力による負荷により中空糸膜に大きい外力が負荷され、糸折れ等の損傷が生じやすく、その結果、使用時に血液等の被処理液側から透析液等の処理液側に液漏れ（リーク）が存在する不良品が生じる問題点があった。また、遠心力が高すぎるとポッティング材に接触している中空糸膜束に過剰な遠心力が負荷され、中空糸膜が乱れやすくなり、中空糸膜損傷が生じやすい。特に乾燥状態の中空糸膜は軽いため、ポッティング時の遠心力が大きくなると糸乱れを起こしやすいという問題点があった。
【０００６】
さらに、第３の問題点として、従来のポッティング材について、ひとつは主剤と硬化剤との混合粘度（以下、単に混合粘度という）が高いため（混合粘度１０００ｍＰａ・ｓを超えるもの）、遠心力が低くなるとポッティング材が中空糸膜と中空糸膜の間、及び中空糸膜とケースの間を気密にシールしにくく、いわゆるポッティング材の不浸透が生じやすい（特許文献２）点がある。さらに、注入速度を遅くしないと、注入されたポッティング材の液面が処理液体用ノズル（注入口）付近まで及ぶため、注入時間を長くする必要があり、効率的でなかった（特許文献１）。特に、モジュールをコンパクトにするため、中空糸膜束の充填率が６０％を超えるような場合には、混合粘度の高いポッティング材では、内部まで浸透しないという問題がある。加えて、従来のポッティング材は硬化速度が遅いため（ゲル化時間：９分以上）、遠心ポッティングにおいて１０分以上の遠心を必要とし、効率的でなかった（特許文献３）。
【特許文献１】特開昭６０−９０００８号公報
【特許文献２】特開２００４―２２３４２３号公報
【特許文献３】特開２００４―２６３１０８号公報
【発明の開示】
【発明が解決しようとする課題】
【０００７】
本発明の第１の課題は、中空糸膜を内蔵する中空糸膜モジュールの製造において、上記（１）の遠心ポッティング法を用いた場合であっても、ポッティング材が注入ノズル内で詰まることを減少させることである。
【０００８】
また、本発明の第２の課題は、遠心ポッティング時に高遠心力を付与することで生じる中空糸膜の糸折れ、糸乱れを低減して中空糸膜損傷を防止することにある。
【０００９】
さらに、本発明の第３の課題は、中空糸膜束の充填率が高いモジュールの生産においても、ポッティング材が十分に膜間等に浸透し、かつ注入、遠心に時間を要することのない、効率的な中空糸膜モジュールの製造方法及びかかる方法によって生産された中空糸膜モジュールを提供することにある。
【課題を解決するための手段】
【００１０】
１．混合粘度が１０００ｍＰａ・ｓ以下でかつゲル化時間が７分未満であるポッティング材により内蔵される中空糸膜両端部が固定されたことを特徴とする中空糸膜モジュール。
２．内部に液体が充填されていないことを特徴とする前記１に記載の中空糸膜モジュール。
３．中空糸膜の素材がポリスルホン及びポリビニルピロリドンを含むことを特徴とする前記１または２に記載の中空糸膜モジュール。
４．中空糸膜中のポリビニルピロリドンの含有量が１．５重量％以上６重量％以下であることを特徴とする前記１〜３のいずれかに記載の中空糸膜モジュール。
５．中空糸膜の充填率が６０％以上７０％以下であることを特徴とする前記１〜４のいずれかに記載の中空糸膜モジュール。
６．該ポッティング材の素材がポリウレタン接着剤を含むことを特徴とする前記１〜５のいずれかに記載の中空糸膜モジュール。
７．長さ２００ｍｍ以上３５０ｍｍ以下のケースに乾燥した中空糸膜を挿入して、混合粘度が１０００ｍＰａ・ｓ以下でかつゲル化時間が７分未満であるポッティング材を使用して遠心ポッティング法により中空糸膜端部を固定することを特徴とする中空糸膜モジュールの製造方法。
８．該遠心ポッティング法において、遠心回転数が４００ｒｐｍ以上１０００ｒｐｍ未満でかつ遠心時間が７分以上１０分未満であることを特徴とする前記７に記載の中空糸膜モジュールの製造方法。
９．該ポッティング材注入容器からケースへの注入速度が４．０ｇ／ｓｅｃ以上１０．０ｇ／ｓｅｃ以下であることを特徴とする前記７または８に記載の中空糸膜モジュールの製造方法。
１０．該遠心回転中の雰囲気温度が４０℃以上であることを特徴とする前記７〜９のいずれかに記載の中空糸膜モジュールの製造方法。
１１．該ポッティング材注入容器を再使用することを特徴とする前記７〜１０のいずれかに記載の中空糸膜モジュールの製造方法。
１２．中空糸膜の素材がポリスルホン及びポリビニルピロリドンを含むことを特徴とする前記７〜１１のいずれかに記載の中空糸膜モジュールの製造方法。
１３．該ポッティング材の素材がポリウレタン接着剤を含むことを特徴とする前記７〜１２のいずれかに記載の中空糸膜モジュールの製造方法。
【発明の効果】
【００１１】
本発明においては、乾燥した中空糸膜に対し、低粘度かつ速硬化性のポッティング材を用いて遠心ポッティング法を用いることにより、下記顕著な効果を得ることが可能となる。
【００１２】
すなわち、第１の効果として、上記（２）の方法を用いることなく、上記（１）の遠心ポッティング法を用いた場合であっても、ノズル詰まりが生じにくくなり、連続化が可能となる。従来、多数の注入ノズルを必要とするところに問題があったが、ノズルを備えたポッティング材注入容器を繰り返し使用することが可能となるため、かかる問題も解決できる。
【００１３】
また、第２の効果として、遠心ポッティング時に高遠心力を付与することで生じる中空糸膜の糸折れ、糸乱れを低減させることで中空糸膜の損傷が防止できるため、モジュール使用時の液漏れ（リーク）等の問題を未然に防止することが可能である。
【００１４】
さらに、第３の効果として、従来の遠心ポッティング法では長い注入時間、遠心時間が必要であり、効率的ではなかったが、本発明における低粘度かつ速硬化性のポッティング材を用いる方法により、注入時間及び遠心時間を短縮できるため、効率的な生産が可能となる。また、低粘度ポッティング材はポッティング時に発泡しやすいという問題点があったが、乾燥した中空糸膜に対して用いることで、かかる問題も解決可能となる。
【発明を実施するための最良の形態】
【００１５】
以下、本発明について図面に示す実施形態に基づいて説明する。
【００１６】
本発明における中空糸膜モジュールには、中空糸膜が内蔵されたモジュールの内部に液体が充填された、いわゆるウェットタイプと、内部に液体が充填されていない、いわゆるドライタイプもしくはセミドライタイプ（モイストタイプ）と呼ばれるものがある。後者は、すなわち、プラスチック等のケースと中空糸膜との間隙部及び中空糸膜内部に液体で満たされていない部分が有る中空糸膜モジュールである。
【００１７】
本発明に係る中空糸膜モジュールの製造においては、ポッティング材により膜両端部を固定する際、乾燥した中空糸膜を用いる。特に、上記した内部に液体が充填されていないモイストタイプの中空糸膜モジュールを製造する際は、この様にポッティング時に中空糸膜が乾燥されていると、後の洗浄工程を省略化でき、好ましい。
【００１８】
中空糸膜の製造においては、グリセリン等の孔径保持のための保湿剤等を含ませた状態、すなわち液体により湿潤させた状態で遠心ポッティングに供することが通常である。しかしながら、かかる状態で低粘度のポッティング材を用いると、ポッティング材の発泡や白濁が生じやすい。発泡した場合は、中空糸膜がつぶれるという問題が生じ、白濁した場合は、ポッティング層からポッティング材成分が溶出しやすくなり、事実上使用が不可能であった。ところが、本発明において、あらかじめ所定の孔径となるよう製造条件を調節した上で乾燥した中空糸膜を用いて低粘度ポッティング材を適用したところ、かかる問題が生じることなく、良好にポッティング可能であることが判明した。ここで、所定の孔径となるような製造条件の調節とは、例えば、後述するポリビニルピロリドン等の親水性高分子の製膜原液中における配合量を適宜調整すること等によって可能となる。従って、本発明に係る製造方法においては、中空糸膜の水分が管理されて、乾燥された状態となっていることが好ましく、ここで、乾燥した中空糸膜とは水分率１重量％未満の中空糸膜のことをいう。ここでいう水分率とは、中空糸膜を１１０℃で８時間以上乾燥させて（絶乾）、乾燥後の中空糸膜の重量から水分量を求め、以下の式から水分率を求めるものである。
【００１９】
水分率＝（中空糸膜の水分量／絶乾前の中空糸膜の重量）×１００  ［％］
なお、中空糸膜を乾燥させた状態で遠心ポッティングさせる方法は、その後の洗浄工程が省略化されるため、上記ドライタイプもしくはセミドライタイプの中空糸膜モジュールの製法に適した方法である。また、乾燥させた状態の中空糸膜は、熱をかけることよりクリンプと呼ばれる波形の形状を付与することもできるという利点がある。
【００２０】
本発明に用いるポッティング材は低粘度かつ速硬化性のポッティング材であり、日本ポリウレタン社製、三洋化成社製の製品等が用いられる。混合粘度は、１０００ｍＰａ・ｓ以下のものが用いられ、好適には８００ｍＰａ・ｓ以下のものが用いられる。ここでいう混合粘度とは主剤及び硬化剤（もしくはこれらに相当する成分）とを２５℃において混合を終了してから１分後の粘度をいう。混合粘度が１０００ｍＰａ・ｓを超える場合、第１に注入ノズル等においてポッティング材が詰まる問題があり、第２に遠心ポッティング法において高遠心力を要するため、中空糸膜が損傷する問題があり、また第３にポッティング材が中空糸膜間を気密にシールし難いという問題点がある。一方で、粘度が低すぎると、中空糸膜の孔からポッティング材が浸透してしまい、中空部分が埋まり、不通糸となる場合があるため、混合粘度は１０ｍＰａ・ｓ以上であることが望ましい。ただし、低粘度のため、主剤と硬化剤を混合する際に、泡がかみ込みやすいため、主剤及び硬化剤を真空脱泡してから混合することが望ましい。脱泡せずに混合すると、かみこむ泡が多くなり、硬化した際に、微小気泡が残存することがあり、外観上好ましくない。また、ポッティング材を２５℃において混合を終了してからからその粘度が５００００ｍＰａ・ｓに達するまでの時間（ゲル化時間）が７分未満のものが用いられ、好適には６分以内のものが用いられる。すなわち、ゲル化時間が速いため、硬化するまでの時間も速く、通常は１時間で硬化を終了することができ、生産を効率的にできる。なお、粘度の測定は、例えば、雰囲気温度、主剤及び硬化剤の温度を全て２５℃とし、所定量を計量後、６００ｒｐｍの回転速度で回転する攪拌機で１分間攪拌混合した後、ＢＬ型粘度計等を使用することによって可能である。
【００２１】
図１は中空糸膜モジュールの一例を示す概略縦断面図である。
【００２２】
図１において、１は筒状ケースであり、該筒状ケース１の内部には端部がポッティング材により封止された中空糸膜束２が挿入されており、中空糸膜束２の両端部において筒状ケース１の内壁に前記中空糸膜束２を固定している隔壁３（ポッティング材の層）を有している。さらに、筒状ケース１の両端部に被処理液体（血液等）が導入・排出されるヘッダー４が取り付けられている。また筒状ケースの両端付近側方に処理液体の導入・排出に用いられるノズル５が配されている。ポッティングの際は、図１に示すように１本づつのモジュールについて実施してもよいが、複数本のモジュールを一度にポッティングすれば効率的に生産することができる。なお、筒状ケース及びヘッダーの材質としては、ポリスチレン、耐衝撃性ポリスチレン、ポリカーボネート、ポリプロピレンなどが好ましい。また、中空糸膜の材質としては、ポリスルホン、ポリメチルメタクリレート、セルロース、セルローストリアセテートなどが好ましい。ただし、例えばポリスルホンのような疎水性高分子のみで透析等に用いる中空糸膜を作った場合、孔径のコントロールが難しいだけでなく、疎水性のために血小板などの血液成分が付着することがあり、血液適合性がよくない。従って、親水性高分子をともに用いることで、上記問題の解決が可能である。具体的には、予め親水性高分子を造孔剤として製膜原液中に混入し、脱離させてポアを形成後、残った親水性成分で同時にポリマー表面を親水化するなどして、これを中空糸膜として用いることができる。
【００２３】
かかる親水性高分子としては、例えばポリエチレングリコール、ポリビニルアルコール、カルボキシメチルセルロース、ポリビニルピロリドンなどが用いられ、単独で用いてもよいし、混合して用いてもよい。工業的にも比較的入手しやすく、臨床実績があり、血液適合性が高い点からポリビニルピロリドンが好ましい。
【００２４】
さらに、この様な中空糸膜に含まれるポリビニルピロリドンの含有量については、１．５重量％以上６重量％以下であることが好ましい。６重量％を超えるとポリビニルピロリドンが架橋した状態であっても溶出する可能性がある。また、１．５重量％を下回ると中空糸膜の血液適合性が低下することがある。この含有量は元素分析などの公知の方法により確認することができる。
【００２５】
また、中空糸膜のモジュール内における充填率については、以下の式で求められる。
充填率（％）＝ Ａ／Ｂ×１００
Ａ：ケース本体の一横断面における中空糸膜の横断面積（中空部分を含む）の総和
Ｂ：ケース本体の横断面積
充填率が高いほど、同一性能を発揮するためのモジュールをスリム化・コンパクト化可能であり、取り扱い性が向上するメリットがあるが、高すぎると、中空糸膜束をケース内に挿入する工程でトラブルが生じることがある。従って、充填率は６０％以上７０％以下であることが望ましい。
【００２６】
また、中空糸膜の構造については、断面の孔の分布が均一な対称膜と中空糸膜内側に緻密層を有する非対称膜があるが、低粘度のポッティング材を用いるため、より孔径の小さい緻密層を有する非対称膜で使用されることが望ましい。対称膜の場合には、低粘度ポッティング材が内部まで浸透してしまい、内径部分を塞いで不通糸となることがある。
【００２７】
図２は本発明におけるポッティング材注入容器の使用形態の一例である。図１に示した中空糸膜モジュールの製造時において、モジュールケースを遠心回転させながらポッティング材を注入する際に、先ず筒状ケース両端部に注型キャップ６を取り付け、ポッティング材注入容器７、注入ノズル８を処理液体用ノズル５に挿入する。主剤及び硬化剤を攪拌機によって混合したポッティング材は、モジュール及びポッティング材注入容器７を図２に示す破線を軸として遠心回転させながら、注入ノズル８よりモジュールに注入される。なお、本発明で言うポッティング材とは、ポリウレタン接着剤、エポキシ系接着剤等の硬化性樹脂を意味する。特にポリウレタン接着剤が好ましい。
【００２８】
図３において、筒状ケース１内に注入されたポッティング材は、モジュールケースの回転による遠心力によって筒状ケースの端部方向に移動する。本発明においては、混合粘度が１０００ｍＰａ・ｓ以下のポッティング材を用いることにより、遠心回転数を１０００ｒｐｍ未満とすることが可能である。血液透析器の場合には２００ｍｍ〜３５０ｍｍの長さのケースが用いられるところ、かかる長さのケースを用いて１０００ｒｐｍ以上の高回転数で回転させると中空糸膜が折れたり、糸束が乱れたりして、リークにつながることがある。一方で、かかる遠心回転数の下限としては４００ｒｐｍ以上が好ましい。これより低回転数では、遠心力が弱く、注入されたポッティング材が重力によって液だれしてしまい、うまく端部に偏らないことがある。上記範囲の遠心回転数で遠心回転させると、流路９を流れるポッティング材は、低粘度であるため、迅速に流れ込み、筒状ケースの端部にてポッティングされる。遠心回転数のより好ましい範囲は、５００ｒｐｍ以上、８００ｒｐｍ以下である。ここでいう遠心時間について、遠心を開始した後、遠心させながらポッティング材を注入し、注入が終了した時間をスタート時間とし、ポッティング後、ブレーキにより遠心回転数を下げ、遠心回転数がゼロになった時間を終了時間とする。遠心時間については７分未満であるとポッティング材が完全に硬化しないので、液だれが生じる可能性がある。また１０分以上では十分硬化はしているが、生産上効率的でないため好ましくない。その際、ポッティング材の注入ノズルからの注入速度が速くなり過ぎると、滞留が起こって、筒状ケースの処理液体用ノズル内部に浸透し、ノズル内壁が汚染される可能性がある。この観点から注入速度は１０．０ｇ／ｓｅｃ以下が好ましい。一方、注入速度が４．０ｇ／ｓｅｃを下回る注入速度では、生産効率が悪くなり、好ましくない。注入速度のより好ましい範囲は、６．０ｇ／ｓｅｃ以上、８．０ｇ／ｓｅｃ以下である。
【００２９】
また、遠心回転によるポッティング時の雰囲気温度については４０℃以上であることが好ましい。４０℃未満の場合には、注型キャップの接触しているポッティング材の面１０に加温不良が原因と考えられるくぼみが見られることがある。
【００３０】
ポッティング材注入ノズルと筒状ケースの処理液体用ノズル（注入口）との嵌合は密とすることが望まれる。密でなく、隙間があるとポッティング材注入容器が浮き上がって筒状ケースの処理液体用ノズル内部が汚染されたり、隙間からポッティング材が染み上がってきて筒状ケースの処理液体用ノズル内部が汚染されることがある。
【００３１】
本発明に使用するポッティング材注入ノズルを備えたポッティング材注入容器は直接筒状ケースの注入口に挿入して、挿入したまま遠心ポッティング法によりポッティング材が注入される。ポッティング材注入容器は所定時間遠心された後、取り外され、再度使用される。
【００３２】
ポッティング材注入容器を繰り返し使用する場合は、ノズルの外側に付着したポッティング材の小片を取り除いてから使用する必要がある。そのまま使用すると、挿入時に筒状ケースの処理液体用ノズルの内部が汚染される可能性がある。注入ノズルに付着したポッティング材の除去は人手により容易に可能であり、また、機械的な手段による除去も可能である。ポッティング材の除去はノズル外側だけでよく、内側については、繰り返し使用してもノズル詰まりもないため、除去する必要はない。
【００３３】
また、製造工程において、ポッティングされたモジュール内の中空糸膜がリークを起こすか否かを判定するリークテストをする際は、中空糸膜が乾燥した状態では困難であるため、水等の液体で中空糸膜を濡らした状態で行う。また、放射線滅菌により中空糸膜中に含まれているポリビニルピロリドンが架橋され、溶出を防ぐことができるが、放射線照射時は、中空糸膜が水に濡れた状態でかつ窒素のような不活性ガスを封入した状態で行うことが好ましい。特に、酸素の存在下ではポリビニルピロリドンが架橋されないことがあるため、酸素濃度を２％以下とすることが望ましい。
【００３４】
本発明の中空糸膜モジュールの製造方法は、人工透析、血液濾過に必要な血液処理器、浄水器等に用いられる中空糸膜モジュールの製造に好適に用いることができる。
【実施例】
【００３５】
以下、実施例に基づいて本発明をさらに具体的に説明する。
粘度の測定
粘度の測定は、雰囲気温度、主剤及び硬化剤の温度を全て２５℃とし、所定の容器により所定量を計量して、６００ｒｐｍの回転速度で回転する攪拌機で攪拌して均一になった時点から１分間攪拌混合させた後、ＢＬ型粘度計のＮｏ．４ローターを使用して粘度を測定した。ローター回転数は１００００ｍＰａ・ｓまでは６０ｒｐｍ、それ以降は１２ｒｐｍで測定を行った。
ポリビニルピロリドン含有量の測定
中空糸膜中のポリビニルピロリドン量は、元素分析により求めた。すなわち、乾燥した中空糸膜０．２〜０．５ｍｇを横型反応炉（８００〜９５０℃）で気化・酸化させ、生成した一酸化窒素を化学発光法で測定した（装置は三菱化学製ＴＮ−１０を使用）。定量は予め、含窒素ポリマーの標準物で作成した検量線により計算した。
実施例１〜７、比較例１〜３  
ポリスルホン（テイジンアモコ社製”ユーデル”Ｐ−３５００）１６重量部、ポリビニルピロリドン（ＢＡＳＦ社製Ｋ３０）４重量部、ポリビニルピロリドン（ＢＡＳＦ社製Ｋ９０）２重量部をジメチルアセトアミド７７重量部、水１重量部に加え、９０℃で１４時間加熱溶解した。この製膜原液を外側の内径０．３ｍｍ、内側の内径０．２ｍｍのオリフィス型二重円筒型口金から芯液としてジメチルアセトアミド６４重量部、水３６重量部からなる溶液を吐出させ、乾式長３５０ｍｍの空間を通過させた後、ジメチルアセトアミド２０重量％、水８０重量％からなる溶液を充填した凝固浴、水を充填した水洗浴、９０℃の温水浴、乾燥処理装置を順に通過させた。次いで、クリンパロールを用いて振幅が２．３ｍｍ、波長が３２ｍｍとなるように中空糸膜にクリンプと呼ばれる一定周期の波形形状を付与した。なお、中空糸膜中に含まれるポリビニルピロリドンの含有量は２．１重量％であった。
【００３６】
次に端部の封止された上記のポリスルホン及びポリビニルピロリドンからなる乾燥状態の中空糸膜（外径２８０μｍ、膜厚４０μｍ、非対称膜）を９５００本束ね、表１に示す長さのポリプロピレン製の筒状ケースに挿入し（充填率６３％）、両端に成型用の注型キャップを取り付けた。ポッティング材注入容器７はポリプロピレン製とし、ポッティング材注入容器の注入ノズル８を処理液体（透析液）用ノズル５に挿入し、表１に示す回転数にてポッティング材注入容器の取り付けられたケースを回転させつつ、主剤及び硬化剤をそれぞれ真空脱泡した、表１に示す混合粘度及びゲル化時間のポッティング材を構成する主剤及び硬化剤（ポリウレタン接着剤、日本ポリウレタン社製）を混合ミキサーを用いて混合し、表１に示す注入速度、遠心回転数、雰囲気温度下でそれぞれ注入、遠心を行った。なお、遠心時間はミキサーによる注入終了時点から、遠心回転数がゼロになるまでとした。遠心回転を止め、ポッティング材注入容器を取り外した後、中空糸膜束が筒状ケースに接着・固定されたモジュールを各実施例、比較例あたり６本作製し、不良の有無の評価を行った。実験の条件及び結果を表１に示す。
【００３７】
【表１】
2008200573.tif 000002
【００３８】
実施例８
実施例３で遠心ポッティングを実施した後、ポッティング材注入容器のノズル外壁に付着していたポッティング材を除去した後、再度、実施例３と同じ条件で遠心ポッティングを行い、中空糸膜モジュール６本を作製した。ポッティング材注入容器のノズルの詰まりはなく、再度遠心ポッティングに使用することが可能であった。続いて、同条件で繰り返し１５回の遠心ポッティングを行ったが、ノズルの詰まりはなく、遠心ポッティング法に使用することが可能であった。なお、注入ノズル内径は６．２ｍｍであった。
比較例４
グリセリン含有液で乾燥防止され、端部の封止されたポリスルホン及びポリビニルピロリドンからなる中空糸膜（外径２８０μｍ、膜厚４０μｍ、非対称膜）を９５００本束ね、表１に示す長さのポリプロピレン製の筒状ケースに挿入（充填率５５％）し、両端に成型用の注型キャップを取り付けた。ポッティング材注入容器７はポリプロピレン製とし、ポッティング材注入容器の注入ノズル８を処理液体（透析液）用ノズル５に挿入し、表１に示す回転数にてポッティング材注入容器の取り付けられたケースを回転させつつ、表１に示す混合粘度及びゲル化時間のポッティング材（ポリウレタン接着剤、日本ポリウレタン社製）を混合ミキサーを用いて表１に示す注入速度、遠心回転数、雰囲気温度下でそれぞれ注入、遠心を行った。遠心回転を止め、ポッティング材注入容器を取り外した後、中空糸膜束が筒状ケースに接着・固定されたモジュールを各実施例、比較例あたり６本作製し、不良の有無の評価を行った。結果を表１に示す。
【図面の簡単な説明】
【００３９】
【図１】本発明の１つの実施形態に係る中空糸膜モジュールの概略縦断面図を示すものである。
【図２】図１に示した中空糸膜モジュールにおいて、ポッティング材の注入状態を表した概略縦断面図である。
【図３】図２と同じく、中空糸膜モジュールにおいて、ポッティング材の注入状態を表した拡大概略断面図である。
【符号の説明】
【００４０】
１：筒状ケース
２：中空糸膜束
３：隔壁
４：液体が導入、排出されるヘッダー
５：処理液体の導入、排出に用いられるノズル
６：注型キャップ
７：ポッティング材注入容器
８：注入ノズル
９：ポッティング材流路
１０：注型キャップの接触しているポッティング材の面
１１：ポッティング材
【図１】
2008200573.tif 000003
【図２】
2008200573.tif 000004
【図３】
2008200573.tif 000005